(57)【特許請求の範囲】
【請求項１】
イソプレン・イソブチレンゴム１００重量部に、アルキルフェノール・ホルムアルデヒド樹脂８重量部乃至２５重量部と、 ビスフェノールＡ型エポキシ樹脂、ビスフェノールＦ型乃至ＡＤ型エポキシ樹脂、 ＡＤ型エポキシ樹脂の骨格に付加されている１個のメチル基をカーボン数２乃至１２のアルキル基で置換したビスフェノール型エポキシ樹脂、フェノールノボラック型エポキシ樹脂、クレゾールノボラック型エポキシ樹脂、多官能エポキシ樹脂、環式脂肪族エポキシ樹脂、ナフトール変性ノボラック型エポキシ樹脂及びフタル酸（ｏ−、ｍ−、ｐ−）乃至ヒドロフタル酸（ｏ−、ｍ−、ｐ−）のグリシジルエステル系エポキシ樹脂からなる群から選ばれる１種類又は２種類以上のエポキシ樹脂０.３重量部乃至１０重量部を添加することによってイソプレン・イソブチレンゴムを架橋する方法。
【請求項２】
イソプレン・イソブチレンゴム１００重量部に対し、カオリンクレー、タルク、炭酸カルシウム、マイカ、シリカ、酸化亜鉛から選ばれた１種類又は２種類以上の充填剤の合計７０重量部乃至１８０重量部と、カーボンブラックを１０重量部乃至６０重量部を添加した組成物に、アルキルフェノール・ホルムアルデヒド樹脂８重量部乃至２５重量部とビスフェノールＡ型エポキシ樹脂、ビスフェノールＦ型乃至ＡＤ型エポキシ樹脂、ＡＤ型エポキシ樹脂の骨格に付加されている１個のメチル基をカーボン数２乃至１２のアルキル基で置換したビスフェノール型エポキシ樹脂、フェノールノボラック型エポキシ樹脂、クレゾールノボラック型エポキシ樹脂、多官能エポキシ樹脂、環式脂肪族エポキシ樹脂、ナフトール変性ノボラック型エポキシ樹脂及びフタル酸（ｏ−、ｍ−、ｐ−）乃至ヒドロフタル酸（ｏ−、ｍ−、ｐ−）のグリシジルエステル系エポキシ樹脂からなる群から選ばれる１種類又は２種類以上のエポキシ樹脂０.３重量部乃至１０重量部を添加することによってイソプレン・イソブチレンゴムを架橋する方法。
【請求項３】
アルキルフェノール・ホルムアルデヒド樹脂が、下式で示される化合物である事を特徴とする請求項１又は請求項２記載のイソプレン・イソブチレンゴムを架橋する方法。
【化１】
0003542899.tif 000023
【請求項４】
イソプレン・イソブチレンゴムに添加されるエポキシ樹脂が、ビスフェノールＡ型、Ｆ型、ＡＤ型エポキシ樹脂又はＡＤ型エポキシ樹脂の骨格に付加されている１個のメチル基をカーボン数２乃至１２のアルキル基で置換したビスフェノール型エポキシ樹脂である事を特徴とする請求項１又は請求項２記載のイソプレン・イソブチレンゴムを架橋する方法。
【請求項５】
イソプレン・イソブチレンゴムに添加されるエポキシ樹脂が、フェノールノボラック型エポキシ樹脂である事を特徴とする請求項１又は請求項２記載のイソプレン・イソブチレンゴムを架橋する方法。
【請求項６】
イソプレン・イソブチレンゴムに添加されるエポキシ樹脂が、クレゾールノボラック型エポキシ樹脂である事を特徴とする請求項１又は請求項２記載のイソプレン・イソブチレンゴムを架橋する方法。
【請求項７】
イソプレン・イソブチレンゴムに添加されるエポキシ樹脂が、多官能エポキシ樹脂である事を特徴とする請求項１又は請求項２記載のイソプレン・イソブチレンゴムを架橋する方法。
【請求項８】
イソプレン・イソブチレンゴムに添加されるエポキシ樹脂が、アリシクリックジエポキシアセタール、アリシクリックジエポキシアジペート、アリシクリックジエポキシカルボキシレート又はビニルシクロヘキセンジオキサイドの環式脂肪族エポキシ樹脂である請求項１又は請求項２記載のイソプレン・イソブチレンゴムを架橋する方法。
【請求項９】
イソプレン・イソブチレンゴムに添加されるエポキシ樹脂が、ナフトール変性ノボラック型エポキシ樹脂である請求項１又は請求項２記載のイソプレン・イソブチレンゴムを架橋する方法。
【請求項１０】
イソプレン・イソブチレンゴムに添加されるエポキシ樹脂が、ジグリシジルフタレート、ジグリシジルテトラヒドロフタレート、ジメチルグリシジルフタレート、ダイマー酸グリシジルエステル、ジグリシジルヘキサヒドロフタレート又はジメチルグリシジルヘキサヒドロフタレートのフタル酸（ｏ−、ｍ−、ｐ−）乃至芳香族環を水素添加したヒドロフタル酸（ｏ−、ｍ−、ｐ−）のグリシジルエステル系エポキシ樹脂である請求項１又は請求項２に記載のイソプレン・イソブチレンゴムを架橋する方法。
【請求項１１】
イソプレン・イソブチレンゴム１００重量部に、アルキルフェノール・ホルムアルデヒド樹脂８重量部乃至２５重量部と、ビスフェノールＡ型エポキシ樹脂、ビスフェノールＦ型乃至ＡＤ型エポキシ樹脂、ＡＤ型エポキシ樹脂の骨格に付加されている１個のメチル基をカーボン数２乃至１２のアルキル基で置換したビスフェノール型エポキシ樹脂、フェノールノボラック型エポキシ樹脂、クレゾールノボラック型エポキシ樹脂、多官能エポキシ樹脂、環式脂肪族エポキシ樹脂、ナフトール変性ノボラック型エポキシ樹脂及びフタル酸（ｏ−、ｍ−、ｐ−）乃至ヒドロフタル酸（ｏ−、ｍ−、ｐ−）のグリシジルエステル系エポキシ樹脂からなる群から選ばれる１種類又は２種類以上のエポキシ樹脂０.３重量部乃至１０重量部を添加することによってイソプレン・イソブチレンゴムを架橋して得られる架橋ゴム。
【請求項１２】
イソプレン・イソブチレンゴム１００重量部に対し、カオリンクレー、タルク、炭酸カルシウム、マイカ、シリカ、酸化亜鉛から選ばれた１種類又は２種類以上の充填剤の合計７０重量部乃至１８０重量部と、カーボンブラックを１０重量部乃至６０重量部を添加した組成物に、アルキルフェノール・ホルムアルデヒド樹脂８重量部乃至２５重量部と、ビスフェノールＡ型エポキシ樹脂、ビスフェノールＦ型乃至ＡＤ型エポキシ樹脂、ＡＤ型エポキシ樹脂の骨格に付加されている１個のメチル基をカーボン数２乃至１２のアルキル基で置換したビスフェノール型エポキシ樹脂、フェノールノボラック型エポキシ樹脂、クレゾールノボラック型エポキシ樹脂、多官能エポキシ樹脂, 環式脂肪族エポキシ樹脂、ナフトール変性ノボラック型エポキシ樹脂及びフタル酸（ｏ−、ｍ−、ｐ−）乃至ヒドロフタル酸（ｏ−、ｍ−、ｐ−）のグリシジルエステル系エポキシ樹脂からなる群から選ばれる１種類又は２種類以上のエポキシ樹脂０.３重量部乃至１０重量部を添加することによってイソプレン・イソブチレンゴムを架橋して得られる架橋ゴム。
【請求項１３】
アルキルフェノール・ホルムアルデヒド樹脂が、下式で示される化合物である事を特徴とする請求項１１又は請求項１２記載のイソプレン・イソブチレンゴムを架橋して得られる架橋ゴム。
【化２】
0003542899.tif 000024
【請求項１４】
イソプレン・イソブチレンゴムに添加されるエポキシ樹脂が、ビスフェノールＡ型、Ｆ型、ＡＤ型エポキシ樹脂又はＡＤ型エポキシ樹脂の骨格に付加されている１個のメチル基をカーボン数２乃至１２のアルキル基で置換したビスフェノール型エポキシ樹脂である事を特徴とする請求項１１又は請求項１２記載のイソプレン・イソブチレンゴムを架橋して得られる架橋ゴム。
【請求項１５】
イソプレン・イソブチレンゴムに添加されるエポキシ樹脂が、フェノールノボラック型エポキシ樹脂である事を特徴とする請求項１１又は請求項１２のイソプレン・イソブチレンゴムを架橋して得られる架橋ゴム。
【請求項１６】
イソプレン・イソブチレンゴムに添加されるエポキシ樹脂が、クレゾールノボラック型エポキシ樹脂である事を特徴とする請求項１１又は請求項１２記載のイソプレン・イソブチレンゴムを架橋して得られる架橋ゴム。
【請求項１７】
イソプレン・イソブチレンゴムに添加されるエポキシ樹脂が、多官能エポキシ樹脂である事を特徴とする請求項１１又は請求項１２記載のイソプレン・イソブチレンゴムを架橋して得られる架橋ゴム。
【請求項１８】
イソプレン・イソブチレンゴムに添加されるエポキシ樹脂が、アリシクリックジエポキシアセタール、アリシクリックジエポキシアジペート，アリシクリックジエポキシカルボキシレート又はビニルシクロヘキセンジオキサイドの環式脂肪族エポキシ樹脂である請求項１１又は請求項１２記載のイソプレン・イソブチレンゴムを架橋して得られる架橋ゴム。
【請求項１９】
イソプレン・イソブチレンゴムに添加されるエポキシ樹脂が、ナフトール変性ノボラック型エポキシ樹脂である請求項１１又は請求項１２記載のイソプレン・イソブチレンゴムを架橋して得られる架橋ゴム。
【請求項２０】
イソプレン・イソブチレンゴムに添加されるエポキシ樹脂が、ジグリシジルフタレート、ジグリシジルテトラヒドロフタレート、ジメチルグリシジルフタレート、ダイマー酸グリシジルエステル、ジグリシジルヘキサヒドロフタレート、ジメチルグリシジルヘキサヒドロフタレートのフタル酸（ｏ−、ｍ−、ｐ−）乃至芳香族環を水素添加したヒドロフタル酸（ｏ−、ｍ−、ｐ−）のグリシジルエステル系エポキシ樹脂である請求項１１又は請求項１２記載のイソプレン・イソブチレンゴムを架橋して得られる架橋ゴム。
【請求項２１】
請求項１１又は請求項１２記載の架橋ゴムを使用して製造されたゴム製品。
【発明の詳細な説明】
【０００１】
【産業上の利用分野】
本発明は、合成ゴムであるイソプレン・イソブチレンゴムを架橋する方法、更に詳しくはイソプレン・イソブチレンゴムをアルキルフェノール・ホルムアルデヒド樹脂とエポキシ樹脂を併用して架橋する方法、該方法によって製造される架橋ゴムおよびそれから製造されるゴム製品に関する。なお、本発明で樹脂という用語は低分子量の化合物も含む意味で用いられる。
【０００２】
【従来の技術】
イソプレン・イソブチレンゴム（以下ブチルゴムと略称する）は、イソプレンとイソブチレンの共重合によって製造され、不飽和度は0.5 mol％〜3.0mol％であり、公知の合成ゴムである。架橋されたエラストマー（ブチルゴムの架橋物）は、 低ガス透過率、耐候性、電気絶縁性、耐熱性、防振性、酸やアルカリに対する耐薬品性、低吸水性等の特徴があり、防振ゴム、自動車のチューブ、ホース、電線の被覆、タンクライニング、キュアリングバッグ、パッキン、ゴム栓、O-リング、等に使用されている。
【０００３】
ブチルゴムの架橋方法として、従来から硫黄架橋、キノイド架橋、樹脂架橋の３方法が知られている（「Ｔｈｅ  Ｖａｎｄｅｒｂｉｌｔ  ＲＵＢＢＥＲ  ＨＡＮＤ  ＢＯＯＫ」Ｒ．Ｔ．Ｖａｎｄｅｒｂｉｌｔ  Ｃｏｍｐａｎｙ，Ｉｎｃ．１９９０年発行、第１３版、第９２〜１０５頁）。
【０００４】
硫黄架橋は、硫黄とチウラム、チアゾール等の架橋促進剤の併用で行われ、防振ゴム、自動車のチューブ、ゴムホース等を製造する架橋方法として広く採用されている。
【０００５】
キノイド架橋は鉛丹、二酸化鉛とキノンジオキシムやベンゾイルキノンジオキシムの併用で行われ、電線の被覆、タンクライニング等を製造する架橋方法として採用されている。架橋速度が速い故、電線の被覆のように速度の速い連続架橋に適している。
【０００６】
樹脂架橋はアルキルフェノール・ホルムアルデヒド樹脂と塩化スズ、塩化第二鉄の様な無機ハロゲン化合物、クロロプレンゴム、クロロスルホン化ポリエチレンのようなハロゲン含有のエラストマーとの併用あるいは、ハロゲン化したアルキルフェノール・ホルムアルデヒド樹脂によって行われ、タイヤの製造に使用されるキュアリングバッグを製造する架橋方法等に採用されている。
【０００７】
ゴム製品の要求性能として、低ガス透過性、低吸水性、電気絶縁性等が必要な場合、ブチルゴムは原料としてすぐれている。
さらに架橋ゴム製品の性能として銅合金、アルミ等の金属にたいする腐食の可能性を低減させる必要がある場合、架橋方法の選択は極めて重要である。 製品の例として、銅、アルミ等の合金のパイプの継手部分のパッキン、O-リング、金属の容器のゴム栓等がある。この様な製品の場合、硫黄による架橋は硫黄と金属の反応が懸念され、架橋系として好ましくない。
【０００８】
キノイド架橋は性能を満足するが、伝熱プレスによる架橋による場合、架橋速度が早く、早期架橋が発生しやすく、架橋された製品の歪みのトラブル等スコーチによるトラブルが発生しやすい。さらに未架橋の配合原料の貯蔵安定性が低い。
【０００９】
樹脂架橋は塩化スズ、塩化第二鉄の様な無機ハロゲン化合物、クロロプレンゴム、クロロスルホン化ポリエチレンのようなハロゲン含有のエラストマー等を架橋助剤として、ゴム100重量部に対し1乃至10重量部併用するか、あるいはハロゲン化したアルキルフェノール・ホルムアルデヒド樹脂によって行なわれる。
【００１０】
さらに樹脂架橋は、遊離しやすいハロゲン化合物を併用するために、金型の汚染があり、塩化スズの場合は金型の腐食さえ起こす。
【００１１】
ハロゲンが添加されるため、接触によるアルミ等の金属にたいする腐食が問題になる場合、この架橋方法は好ましくない。
【００１２】
樹脂架橋は、架橋の活性剤としてハロゲン化合物を併用しなくても反応は起こるが、アルキルフェノール・ホルムアルデヒド樹脂のみで架橋すると、架橋反応が不十分なため硬度のバラツキが大きいこと、架橋が遅いこと等の問題がある。特に、樹脂架橋によって電気絶縁性を低下させずに、JIS-Aの硬度で65度乃至85度、特に75度以上の高い硬度の製品を製造することは、ブチルゴムではむずかしい。それは硬度を上昇させるのに最も効果のある補強剤であるカーボンブラックの添加量が電気絶縁性を低下させないようにするために限定されるからである。
【００１３】
従来、樹脂架橋を採用する場合は、必ず有機あるいは無機のハロゲン化合物を併用して行なうことが当業者間の技術上の共通の認識となっており、従って樹脂架橋はハロゲン化合物を併用しても悪影響のない製品の製造に採用されている。しかしながら、前述の架橋ゴム製品の特性として、接触する金属への腐食の可能性を低減させるのに加え、電気絶縁性を低下させることなく、高い硬度の架橋ゴム製品を得ようとする場合、前述のように硬度を高める目的で添加されるカーボンブラックの使用量に限界があり、架橋助剤としてのハロゲン化合物を使用しないブチルゴムの樹脂架橋では、硬度の上昇が小さく目的を達成しがたいという問題がある。
【００１４】
この様な問題の解決方法として、イソプレン、イソブチレンとジビニルベンゼンを三元共重合した部分架橋ブチルゴム（以下Ｘ-ＩＩＲと略称する）が使用されている（Ｐｏｌｙｓａｒ  ｂｕｔｙｌ  ｔｅｒｐｏｌｙｍｅｒｓ．Ｆｏｒ  ｔｈｅ  ｍａｎｕｆａｃｔｕｒｅ  ｏｆ  ｓｅａｌａｎｔｓ  ａｎｄ  ａｄｈｅｓｉｖｅｓ，バイエル社  １９９３年１０月発行）。
【００１５】
その特徴はポリマー中にジビニルベンゼンを導入する事により、従来のイソプレンとイソブチレンの二元共重合のブチルゴムでは架橋できなかった有機過酸化物で架橋できる事である。
【００１６】
そして架橋ゴムの性能は、架橋剤による金属の腐食の懸念もなく比較的好ましいが、架橋ゴムの製造工程上に問題がある。すなわちＸ-ＩＩＲは部分的に架橋してある原料のため、クレーやカーボンブラック(フィラー類)を混合するのに、当業者の一般的作業時間の４〜５倍の時間が必要なこと、さらに混合物はなめらかなシートにはならず、成型上の困難さがあり、作業工程の効率が極めて悪くＥＰＤＭやポリエチレンを混合してもほとんど改良できないなどの問題がある。
【００１７】
本発明はブチルゴムの樹脂架橋にハロゲン化合物を添加しない架橋方法と、その方法によって得られる架橋ゴムおよびそれを使用したゴム製品を提供する事により、前記樹脂架橋の問題点を解決するものである。
【００１８】
【発明が解決しようとする課題】
本発明の第１の目的は、ブチルゴムのアルキルフェノール・ホルムアルデヒド樹脂による架橋方法において、ハロゲン化合物を添加しない新規な架橋方法を提供することである。また該架橋方法によって得られる架橋ゴムおよびそれを使用したゴム製品を提供することである。
【００１９】
本発明の第２の目的は、銅合金、アルミ等の金属と接触するゴム製品においてゴムに起因する金属腐食の可能性を低減した架橋ゴムの製造を可能にし、それを使用したゴム製品を提供する事である。
【００２０】
さらに、本発明の第３の目的は原料ゴムとしてイソプレン・イソブチレン二元共重合体を使用することにより、原料の混練り時間が短く、未架橋生地のシーティング特性のすぐれた原料配合を可能にし、架橋ゴムの製造工程の効率を高めることである。また、本発明の第４の目的はブチルゴム原料の特性である電気絶縁性に優れ、しかも高い硬度を持つ架橋ゴム製品を提供する事であり、それらの製品の製造に適する架橋ゴムの架橋方法を提供することである。本発明の更に他の目的は以下の説明から一層明らかとなるであろう。
【００２１】
このような本発明の新規なブチルゴムの架橋方法の提供は極めて望ましいものである。
【００２２】
【課題を解決するための手段】
前述の本発明の目的は、
（１）イソプレン・イソブチレンゴム１００重量部に、アルキルフェノール・ホルムアルデヒド樹脂８重量部乃至２５重量部と、 ビスフェノールＡ型エポキシ樹脂、ビスフェノールＦ型乃至ＡＤ型エポキシ樹脂、 ＡＤ型エポキシ樹脂の骨格に付加されている１個のメチル基をカーボン数２乃至１２のアルキル基で置換したビスフェノール型エポキシ樹脂、フェノールノボラック型エポキシ樹脂、クレゾールノボラック型エポキシ樹脂、多官能エポキシ樹脂、環式脂肪族エポキシ樹脂、ナフトール変性ノボラック型エポキシ樹脂及びフタル酸（ｏ−、ｍ−、ｐ−）乃至ヒドロフタル酸（ｏ−、ｍ−、ｐ−）のグリシジルエステル系エポキシ樹脂からなる群から選ばれる１種類又は２種類以上のエポキシ樹脂０.３重量部乃至１０重量部を添加してイソプレン・イソブチレンゴムを架橋する方法及び該方法によって得られる架橋ゴム、
（２）  イソプレン・イソブチレンゴム１００重量部に対し、カオリンクレー、タルク、炭酸カルシウム、マイカ、シリカ、酸化亜鉛から選ばれた１種類又は２種類以上の充填剤の合計７０重量部乃至１８０重量部と、カーボンブラックを１０重量部乃至６０重量部を添加した組成物に、アルキルフェノール・ホルムアルデヒド樹脂８重量部乃至２５重量部とビスフェノールＡ型エポキシ樹脂、ビスフェノールＦ型乃至ＡＤ型エポキシ樹脂、ＡＤ型エポキシ樹脂の骨格に付加されている１個のメチル基をカーボン数２乃至１２のアルキル基で置換したビスフェノール型エポキシ樹脂、フェノールノボラック型エポキシ樹脂、クレゾールノボラック型エポキシ樹脂、多官能エポキシ樹脂、環式脂肪族エポキシ樹脂、ナフトール変性ノボラック型エポキシ樹脂及びフタル酸（ｏ−、ｍ−、ｐ−）乃至ヒドロフタル酸（ｏ−、ｍ−、ｐ−）のグリシジルエステル系エポキシ樹脂からなる群から選ばれる１種類又は２種類以上のエポキシ樹脂０.３重量部乃至１０重量部を添加することによってイソプレン・イソブチレンゴムを架橋する方法及び該方法によって得られる架橋ゴムによって達成される。
【００２３】
本発明で用いられるイソプレン・イソブチレンゴム（ブチルゴム）とは、イソプレンとイソブチレンの共重合によって製造され、一般に不飽和度は０.５Mol％〜３.０Mol％であり、公知の合成ゴムである。そして本発明の範囲には、イソプレン・イソブチレンゴムに臭素や塩素を付加したハロゲン化ブチルゴムは含まれない。
【００２４】
本発明で使用されるアルキルフェノール・ホルムアルデヒド樹脂は、本発明のブチルゴムの樹脂架橋に有効に使用し得るアルキルフェノール・ホルムアルデヒド樹脂であればいかなるものでも良く、特に限定されないが、比較的低分子量のメチロール基を有する化合物が好適に使用し得る。
【００２５】
例えば、下記式で表わされるようなｎが０〜１５（式中、ＲはＣ1〜Ｃ10の脂肪族アルキル基を表わし、Ｒ′は−ＣＨ2−または−ＣＨ2ＯＣＨ2−を表わす）の低分子量の化合物の混合物が好適に使用し得る。
【００２６】
このような化合物は例えば商品名タッキロール（ＴＡＣＫＩＲＯＬ）２０１（田岡化学工業株式会社製品）、ヒタノール（ＨＩＴＡＮＯＬ）２５０１（日立化成工業株式会社製品）、ＳＰ−１０４４、ＳＰ−１０４５［Ｓｃｈｅｎｅｃｔａｄｙ  Ｉｎｔｅｒｎａｔｉｏｎａｌ，Ｉｎｃ．（Ｕ．Ｓ．Ａ）社製品］などとして市販されている。添加されるアルキルフェノール・ホルムアルデヒド樹脂の量は、ブチルゴム１００重量部に対して、８重量部乃至２５重量部、好ましくは、１０重量部乃至２０重量部である。
【００２７】
【化３】
0003542899.tif 000002
【００２８】
８重量部より少ないと目的とする効果は得られず、又２５重量部より多い場合には配合した原料ゴムの粘着が激しくなり作業性が低下するので好ましくない。
【００２９】
メチロール基の部分に臭素を置換したハロゲン化アルキルフェノール・ホルムアルデヒド樹脂あるいは、ベンゼン核にハロゲンを置換したハロゲン化アルキルフェノール・ホルムアルデヒド樹脂の使用は、本発明の目的には不適であり、本発明の範囲に含まれない。
【００３０】
次に本発明で使用されるエポキシ樹脂とは、ビスフェノールＡ型エポキシ樹脂、ビスフェノールＦ型乃至ＡＤ型エポキシ樹脂、ＡＤ型エポキシ樹脂の骨格に付加されている１個のメチル基をカーボン数２乃至１２のアルキル基で置換したビスフェノール型エポキシ樹脂、フェノールノボラック型エポキシ樹脂、クレゾールノボラック型エポキシ樹脂、多官能エポキシ樹脂, 環式脂肪族エポキシ樹脂、ナフトール変性ノボラック型エポキシ樹脂及びフタル酸（ｏ−、ｍ−、ｐ−）乃至ヒドロフタル酸（ｏ−、ｍ−、ｐ−）のグリシジルエステル系エポキシ樹脂からなる群から選ばれた１種類又は２種類以上のエポキシ樹脂であり、その使用量はブチルゴム１００重量部に対して、０.３重量部乃至１０重量部、好ましくは０.５重量部乃至８重量部添加する。
【００３１】
エポキシ当量は900g/eq以下であり、300g/eq以下であるエポキシ樹脂は望ましいものである。
【００３２】
エポキシ樹脂の使用量が０.３重量部より少ないと目的とする効果は得られず、又１０重量部より多く添加しても特に効果はなく、不経済となるため好ましくない。
【００３３】
本発明には、ベンゼン核及びアルキル基に臭素のようなハロゲンを置換したエポキシ樹脂の使用は、本発明の目的には好ましいものではなく、本発明の範囲には含まれない。
【００３４】
以下に本発明で使用されるエポキシ樹脂について更に詳細に説明する。
【００３５】
ビスフェノールＡ型エポキシ樹脂とは、ビスフェノールＡとエピクロルヒドリンの反応生成物であって、下記の構造式で示されるものである。
【００３６】
液状エポキシ樹脂と固形エポキシ樹脂があるが、エポキシ当量は、900g/eq以下であり500g/eq以下のビスフェノールＡ型のエポキシ樹脂が好ましい。 軟化点（℃)は環球法で100℃以下が好ましい。
【００３７】
【化４】
0003542899.tif 000003
【００３８】
ビスフェノールＦ型及びＡＤ型のエポキシ樹脂とは、ビスフェノールＦあるいはＡＤ、あるいはビスフェノールＡＤの骨格に付加されている１個のメチル基をカーボン数２乃至１２のアルキル基で置換したビスフェノールとエピクロルヒドリンの反応生成物であって、下記の構造式で示されるものである。
【００３９】
【化５】
0003542899.tif 000004
【００４０】
本発明はビスフェノールＡＤ型の骨格に付加されているの１個のメチル基をカーボン数２乃至１２のアルキル基で置換したビスフェノール型エポキシ樹脂も包含する。該エポキシ樹脂は、常温において粘度が低いことが特徴であり、エポキシ当量は300g/eq以下が好ましい。
【００４１】
フェノールノボラック型エポキシ樹脂とは、フェノールノボラック樹脂とエピクロルヒドリンの反応生成物であって、下記の構造式で示されるものである。
【００４２】
エポキシ当量は300g/eq以下であり、軟化点(℃)は環球法で100℃以下の樹脂が好ましい。
【００４３】
【化６】
0003542899.tif 000005
【００４４】
クレゾールノボラック型エポキシ樹脂とは、O-クレゾールノボラック樹脂とエピクロルヒドリンの反応生成物であって、下記の構造式で示されるものである。エポキシ当量は300g/eq以下であり、軟化点(℃)は環球法で100℃以下の樹脂が好ましい。
【００４５】
【化７】
0003542899.tif 000006
【００４６】
ナフトール変性ノボラック型エポキシ樹脂とは、例えばエポキシ当量は225g/eq〜245g/eqであり、商品名NC-7000および7020シリーズ(日本化薬株式会社製品)として販売されているナフトール変性タイプのノボラック型エポキシ樹脂が使用できる。軟化点(℃)は環球法で100℃以下の樹脂である。
【００４７】
多官能エポキシ樹脂とは、例えば下記の構造式で示され、EPPEN500シリーズ,FAEシリーズ(日本化薬株式会社製品)の商品名で上市されているようなエポキシ樹脂である。エポキシ当量は300g/eq以下であり、軟化点(℃)は環球法で100℃以下である。
【００４８】
【化８】
0003542899.tif 000007
【００４９】
環式脂肪族エポキシ樹脂とは、シクロヘキセン環の二重結合を酸化してエポキシ化したタイプのエポキシ化合物であり例えばアリシクリックジエポキシアセタール、アリシクリックジエポキシアジペート、アリシクリックジエポキシカルボキシレート、ビニルシクロヘキセンジオキサイド等の環式脂肪族系エポキシ化合物である。エポキシ当量は300g/eq以下の液状の化合物である。アリシクリックジエポキシアジペート、アリシクリックジエポキシカルボキシレートの構造式を下記に示す。
【００５０】
【化９】
0003542899.tif 000008
【００５１】
フタル酸（ｏ−、ｍ−、ｐ−）乃至ヒドロフタル酸のグリシジルエステル系エポキシ樹脂とは、フタル酸（ｏ−、ｍ−、ｐ−）乃至芳香族環を水素添加したヒドロフタル酸（ｏ−、ｍ−、ｐ−）とエピクロルヒドリンの反応生成物であり、例えばジグリシジルフタレート、ジグリシジルテトラヒドロフタレート、ジメチルグリシジルフタレート、ダイマー酸グリシジルエステル、ジグリシジルヘキサヒドロフタレート、ジメチルグリシジルヘキサヒドロフタレート等の化合物である。エポキシ当量は300g/eq以下の化合物が好ましい。ジグリシジルテトラヒドロフタレートの構造式を下記に示す。
【００５２】
【化１０】
0003542899.tif 000009
【００５３】
本発明において、エポキシ樹脂は架橋促進剤の効果と、架橋ゴムの硬度を有効に上昇させる効果がある。 架橋ゴムの圧縮永久歪も良好であり、本発明の架橋ゴムはパッキンのような封止を目的とする製品に好適に使用できる。
【００５４】
本発明を実施する場合、架橋剤として使用されるアルキルフェノール・ホルムアルデヒド樹脂とエポキシ樹脂以外にゴムのフィラーとして通常使用されるカーボンブラック、カオリンクレー、マイカ、シリカ、炭酸カルシウム、タルク、軟化剤、亜鉛華（酸化亜鉛）、ステアリン酸、老化防止剤、安定剤、酸化防止剤、シラン等を任意に添加して使用して架橋することができる。
【００５５】
本発明を実施する場合、架橋条件は特に限定されないが架橋温度は伝熱プレスで１７０℃乃至２１０℃で５分間乃至１０分間１次架橋を行い、２次架橋は１７０℃乃至２１０℃で３０分乃至３時間オーブン中で行うのが良い。
【００５６】
さらに本発明は、イソプレン・イソブチレンゴムをアルキルフェノール・ホルムアルデヒド樹脂とエポキシ樹脂によって架橋することによって得られる架橋ゴムを使用したゴム製品を提供する。本発明によって提供されるゴム製品とは、金属パイプの継手パッキン、Ｏ−リング、電池のパッキン、ダイヤフラム、ゴムロール、コンデンサーキャップなどであり、銅、アルミ等の金属と接触して使用されるゴム製品に適した性能が得られる。性能として製品に要求される硬度は、また当業者が実施しているようにカーボンブラックによる添加量の調整、パラフィン系のオイルの増減により容易に達成することができる。
【００５７】
さらに、本発明によってＯ−リング、電池のパッキン，コンデンサーキャップの用途において、イソプレン・イソブチレンゴムの特徴である体積抵抗率、表面抵抗率の良好な絶縁性をもつ高硬度のゴム製品が提供される。そして本発明の架橋ゴムはイソプレン・イソブチレンゴム１００重量部に対し、カオリンクレー、タルク、炭酸カルシウム、マイカ、シリカ、酸化亜鉛から選ばれた１種類又は２種類以上の充填剤の合計７０重量部乃至１８０重量部と、カーボンブラックを１０重量部乃至６０重量部を添加した組成物に、ビスフェノールＡ型エポキシ樹脂、ビスフェノールＦ型乃至ＡＤ型エポキシ樹脂、ＡＤ型エポキシ樹脂の骨格に付加されている１個のメチル基をカーボン数２乃至１２のアルキル基で置換したビスフェノール型エポキシ樹脂、フェノールノボラック型エポキシ樹脂、クレゾールノボラック型エポキシ樹脂、多官能エポキシ樹脂、環式脂肪族エポキシ樹脂、ナフトール変性ノボラック型エポキシ樹脂、フタル酸（ｏ−、ｍ−、ｐ−）乃至ヒドロフタル酸（ｏ−、ｍ−、ｐ−）のグリシジルエステル系エポキシ樹脂からなる群から選ばれる１種類又は２種類以上のエポキシ樹脂０.３重量部乃至１０重量部、好ましくは０.５重量部乃至８重量部と、アルキルフェノール・ホルムアルデヒド樹脂８重量部乃至２５重量部、好ましくは１０重量部乃至２０重量部を添加して架橋する方法によっても製造される。
【００５８】
本発明で提供されるすぐれた架橋ゴムの製造は、上記のエポキシ樹脂の中で、ＬＳＩ封止用に市販されているエポキシ樹脂によって可能となる。そして金属に対する腐食の可能性を低減した架橋ゴムの提供が可能となる。
【００５９】
本発明の架橋ゴムを製造するための原料を配合した原料ゴム組成物に含まれる無機の充填剤は、無機補強剤、無機充填剤に分類される公知のゴム薬品であり、電気絶縁性を低下させずに、加工性を向上せる目的で添加される。本発明で使用されるカオリンクレーは、通称ハードクレー、ソフトクレーと呼ばれるものであり、成分は産地によって異なるが、主成分は酸化アルミニウムと酸化珪素である。カオリンクレーを焼成した焼成クレーでもよく、表面をアミノシラン、メルカプトシラン、ビニルシランで処理したクレーでも良い。タルクは、含水珪酸マグネシウムである。炭酸カルシウムは沈降製炭酸カルシウム、重質炭酸カルシウム等に分類されるが、いずれでも良い。シリカは通称ホワイトカーボンと呼ばれる二酸化珪素であり公知の充填剤である。これらの無機充填剤は数種類を混合して使用することができ、その使用量はブチルゴム１００重量部に対して通常無機充填剤の合計で７０〜１８０重量部で使用される。
【００６０】
カーボンブラックは、補強性を付与する成分として添加される。ファーネスブラック、サーマルブラック等いずれでもよい。添加量は、電気絶縁性を低下させない目的から、ブチルゴム１００重量部に対して６０重量部以下であり、１０〜６０重量部の添加が好ましい。本発明の原料ゴム組成物はその他に、老化防止剤、安定剤、酸化防止剤、ステアリン酸、ビニルシラン、アミノシラン等の各種シランを添加して使用しても良い。これらの各々の薬品の添加量は、ブチルゴム１００重量部に対して０.３重量部乃至３重量部である。
【００６１】
本発明について以下実施例および比較例によって更に詳細に説明する。なお、表中の原料配合量はすべて重量部である。またウォーレス硬度とは、英国ウォーレス社（Ｗａｌｌａｃｅ  Ｃｏ.,  Ｌｔｄ）製の硬度計によって測定されるＩＲＨＤ値であり、ウォーレス硬度と表示される。
【００６２】
【実施例】
実施例１〜２、比較例１
イソプレン・イソブチレンゴム１００重量部に、１４重量部のアルキルフェノール・ホルムアルデヒド樹脂と、３重量部のフェノールノボラック型エポキシ樹脂と７重量部の環式脂肪族エポキシ樹脂であるアリシクリックジエポキシアジペートとを添加し、１次架橋を伝熱プレスで１９０℃で１０分、２次架橋を熱空気対流式のオーブンで２００℃で２時間実施した。実施例１と実施例２の原料の配合処方と得られた架橋物（架橋ゴム）の物性（物理特性）を表１に示す。比較のため、エポキシ樹脂を添加しない原料配合で同一の条件で架橋して得られた架橋物の物性を表１の比較例１に示す。
【００６３】
実施例１と比較例１のオシレーティング・レオメーター（東洋精機株式会社製ＡＳＴＭ−１００型）による１９０℃で測定した架橋曲線を図１に示す。
【００６４】
比較例１と比較して、フェノールノボラック型エポキシ樹脂と環式脂肪族エポキシ樹脂の添加によって、イソプレン・イソブチレンゴムの硬度を大幅に上昇させ得ることがわかる。換言すると、実施例１乃至実施例２からみれば、合成ゴムの硬度を上昇させるのに最も効果のあるカーボンブラックの量を減らすことが出来ることを意味する。比較例１からみれば、多量のカーボンブラックを追加添加しないと、実施例１乃至実施例２の硬度の架橋ゴムが得られない事を意味している。
【００６５】
架橋曲線から、フェノールノボラック型エポキシ樹脂は架橋促進効果があることが分かる。
【００６６】
【表１】
0003542899.tif 000010
【００６７】
（注）
（１）  エクソン化学株式会社製のイソプレン・イソブチレンゴムであるブチル３６５を使用した。
【００６８】
（２）  旭カーボン株式会社製のカーボンブラックであるアサヒサーマルを使用した。
【００６９】
（３）  ヒューバー社製のポリフィル80を使用した。
【００７０】
（４）  田岡化学工業株式会社製のアルキルフェノール・ホルムアルデヒド樹脂である。
【００７１】
（５）  日本化薬株式会社製のエポキシ当量が180ｇ/eq乃至200ｇ/eq、軟化点が65℃乃至72℃のフェノールノボラック型エポキシ樹脂を使用した。
（６）  チバ・スペシャリティ・ケミカルズ株式会社製のエポキシ当量が180ｇ/eq乃至220ｇ/eq、粘度（25℃）400cp乃至800cpの環式脂肪族エポキシ樹脂を使用した。
【００７２】
（７）  （実施例の硬度）−（比較例の硬度）を示す。
【００７３】
（８）  （実施例のウォーレス硬度）−（比較例のウォーレス硬度）を示す。
【００７４】
実施例３、比較例２
イソプレン・イソブチレンゴム１００重量部に、１７重量部のアルキルフェノール・ホルムアルデヒド樹脂と、１.８重量部の環式脂肪族エポキシ樹脂であるアリシクリックジエポキシカルボキシレートを添加した表２に示した原料配合処方を用いて実施例１と同様にして架橋して得られた架橋物の物性を表２に示す。比較のため、エポキシ樹脂を添加しないで同一の条件で架橋した架橋物の物性を比較例２に示す。比較例２と比較し、アリシクリックジエポキシカルボキシレートの添加によって、イソプレン・イソブチレンゴムの硬度を大幅に上昇させ得ることがわかる。JIS-A，ウォーレス硬度いずれも７度の上昇が認められた。
【００７５】
【表２】
0003542899.tif 000011
【００７６】
（注）
（１）、（２）、（３）、（４）は表１の（注）の（１）〜（４）に同じ。
【００７７】
（５）はチバ・スペシャリティ・ケミカルズ株式会社製のエポキシ当量が133ｇ/eq乃至143ｇ/eq、粘度（25℃）350cpの環式脂肪族エポキシ樹脂を使用した。
【００７８】
なお（６）、（７）は表１の（注）の（７）、（８）と同じである。
【００７９】
実施例４〜５、比較例３
イソプレン・イソブチレンゴム１００重量部に、１８重量部のアルキルフェノール・ホルムアルデヒド樹脂と、２重量部のビスフェノールＦ型エポキシ樹脂と１重量部のグリシジルエステル系エポキシ樹脂を添加した表３に示した原料の配合処方を用いて実施例１と同様にして架橋して得られた架橋物の物性を表３に示す。比較のため、エポキシ樹脂を添加しないで同一の条件で架橋した架橋物の物性を比較例３に示す。エポキシ樹脂の添加によって、JIS-A硬度で８度、ウォーレス硬度で１３度の上昇を認めた。
【００８０】
【表３】
0003542899.tif 000012
【００８１】
（注）
（１）、（２）、（３）、（４）、（７）および（８）は表１の（注）の（１）〜（４）および（７）、（８）に同じ。
【００８２】
（５）油化シェルエポキシ株式会社製のビスフェノールＦ型エポキシ樹脂で  あるエピコートYL983を使用した。
【００８３】
（６）チバ・スペシャリティ・ケミカルズ株式会社製のエポキシ含有量6.4eq/Kgのグリシジルエステル系エポキシ樹脂アラルダイトCY192-1を使用した。
【００８４】
実施例６、比較例４
イソプレン・イソブチレンゴム１００重量部に、１８重量部のアルキルフェノール・ホルムアルデヒド樹脂と、２重量部のクレゾールノボラック型エポキシ樹脂を添加した表４に示した原料配合処方を用いて実施例１と同様にして架橋した。実施例６の配合処方と得られた架橋物の物性を表４に示す。比較のため、エポキシ樹脂を添加しないで同一の条件で架橋して得られた架橋物の物性を表４の比較例４に示す。エポキシ樹脂の添加によって、JIS-A硬度で１１度、ウォーレス硬度で１４度の上昇を認めた。実施例６と比較例４のオシレーティング・レオメーターによる１９０℃で測定した架橋曲線を図２に示す。クレゾールノボラック型エポキシ樹脂が架橋促進効果を有している事を示す。
【００８５】
【表４】
0003542899.tif 000013
【００８６】
（注）
（１）、（２）、（４）は表１の（注）の（１）、（２）、（４）に同じ。
【００８７】
（３）ヒューバー社のアミノシラン処理クレーを使用した。
【００８８】
（５）日本化薬株式会社製のエポキシ当量が194ｇ/eq乃至204ｇ/eq、軟化点が64℃乃至68℃のクレゾールノボラック型エポキシ樹脂を使用した。
【００８９】
なお（６）、（７）は表１の（注）の（７）、（８）と同じである。
【００９０】
実施例７、比較例５
イソプレン・イソブチレンゴム１００重量部に、１８重量部のアルキルフェノール・ホルムアルデヒド樹脂と、１０重量部のナフトール変性ノボラック型エポキシ樹脂を添加した表５に示した原料配合処方を用いて実施例１と同様にして架橋した。実施例７の配合処方と得られた架橋物の物性を表５に示す。比較のため、エポキシ樹脂を添加しないで同一の条件で架橋して得られた架橋物の物性を表５の比較例５に示す。エポキシ樹脂の添加によって、JIS-A硬度で２０度、ウォーレス硬度で３６度の上昇を認めた。
【００９１】
【表５】
0003542899.tif 000014
【００９２】
（注）
（１）、（２）、（４）は表１の（注）の（１）、（２）、（４）に同じ。
【００９３】
（３）は表４の（注）の（３）に同じ。
【００９４】
（５）日本化薬株式会社製のエポキシ当量が230ｇ/eq、軟化点が88.3℃のナフトール変性ノボラック型エポキシ樹脂を使用した。
【００９５】
なお（６）、（７）は表１の（注）の（７）、（８）と同じである。
【００９６】
実施例８、比較例６
イソプレン・イソブチレンゴム１００重量部に、２０重量部のアルキルフェノール・ホルムアルデヒド樹脂と、２.５重量部のビスフェノールＡ型エポキシ樹脂を添加した表６に示した配合処方を用いて実施例１と同様にして架橋した。実施例８の配合処方と得られた架橋物の物性を表６示す。比較のため、エポキシ樹脂を添加しないで同一の条件で架橋して得られた架橋物の物性を表６の比較例６に示す。エポキシ樹脂の添加によって、JIS-A硬度で１０度、ウォーレス硬度で１３度の上昇を認めた。
【００９７】
【表６】
0003542899.tif 000015
【００９８】
（注）
（１）、（２）、（４）は表１の（注）の（１）、（２）、（４）に同じ。
【００９９】
（３）は表４の（注）の（３）に同じ。
【０１００】
（５）油化シェルエポキシ株式会社製のエポキシ当量が184ｇ/eq乃至194ｇ/eqのビスフェノールＡ型エポキシ樹脂であるエピコート828を使用した。
【０１０１】
なお（６）、（７）は表１の（注）の（７）、（８）と同じ。
【０１０２】
実施例９、比較例７
イソプレン・イソブチレンゴム１００重量部に、２０重量部のアルキルフェノール・ホルムアルデヒド樹脂と、９重量部の多官能型エポキシ樹脂を添加した表７に示した原料配合処方を用いて実施例１と同様にして架橋した。原料配合処方と得られた架橋物の物性を表７示す。比較のため、エポキシ樹脂を添加しないで同一の条件で架橋して得られた架橋物の物性を表７の比較例７に示す。エポキシ樹脂の添加によって、JIS-A硬度で２１度、ウォーレス硬度で２５度の上昇を認めた。実施例９と比較例７のオシレーティング・レオメーターによる１９０℃で測定した架橋曲線を図３に示す。多官能型エポキシ樹脂は良好な促進効果を有している。
【０１０３】
【表７】
0003542899.tif 000016
【０１０４】
（注）
（１）、（２）、（４）は表１の（注）の（１）、（２）、（４）に同じ。
【０１０５】
（３）は表１の（注）の（３）に同じ。
【０１０６】
（５）日本化薬株式会社製のエポキシ当量が158ｇ/eq乃至178ｇ/eqの多官能型エポキシ樹脂を使用した。
【０１０７】
なお（６）、（７）は表１の（注）の（７）、（８）と同じ。
【０１０８】
実施例１０〜１８、比較例８
イソプレン・イソブチレンゴム１００重量部に、１１０重量部の無機系の充填剤と、５０重量部のカーボンブラックと、１８重量部のアルキルフェノール・ホルムアルデヒド樹脂を混合した実施例１０〜１８と比較例８に共通の配合処方を表８に示す。上記の配合物に２重量部の各種エポキシ樹脂を添加して実施例１と同様にして架橋して得られた実施例１０〜実施例１８、比較例８の架橋物の物理特性を表９、表１０に示す。実施例と比較例８との硬度比較から明白に、引張強度(Kg/cm2)は同一レベルで、JIS-A硬度で７度乃至９度、ウォーレス硬度で１１度乃至１３度の上昇を認めた。本発明の実施例で得られる硬度の上昇は、補強性の高いカーボンブラックを増量添加して実施する場合、約１５重量部乃至２０重量部のカーボン量の使用に相当する。実施例１２、１３、１５及び比較例８のオシレーティング・レオメーターによる１９０℃で測定した架橋曲線を図４に示す。架橋曲線から明白なように、ブチルゴムのアルキルフェノール・ホルムアルデヒド樹脂による架橋速度は、フェノールノボラック型エポキシ樹脂、クレゾールノボラック型エポキシ樹脂、多官能エポキシ樹脂によって促進される。他のエポキシ樹脂を添加した試験例の架橋曲線も同様であった。
【０１０９】
【表８】
0003542899.tif 000017
【０１１０】
（注）
（１）、（２）、（３）は表１の（注）の（１）〜（３）と同じ（５）は表１の（注）の（４）と同じ。
【０１１１】
（４）はヒューバー社製のビニルシラン処理クレーを使用した。
【０１１２】
【表９】
0003542899.tif 000018
【０１１３】
【表１０】
0003542899.tif 000019
【０１１４】
（注）
（１）旭チバ株式会社製のエポキシ当量が180ｇ/eq乃至200ｇ/eqのビスフェノールＡ型エポキシ樹脂である。
【０１１５】
（２）実施例４と同じビスフェノールＦ型エポキシ樹脂である。
【０１１６】
（３）実施例１と同じフェノールノボラック型エポキシ樹脂である。
【０１１７】
（４）日本化薬株式会社製のエポキシ当量が209ｇ/eq乃至219ｇ/eqのクレゾールノボラック型エポキシ樹脂である。
【０１１８】
（５）実施例６と同じクレゾールノボラック型エポキシ樹脂である。
【０１１９】
（６）実施例９と同じ多官能エポキシ樹脂である。
【０１２０】
（７）実施例２と同じ環式脂肪族エポキシ樹脂である。
【０１２１】
（８）実施例３と同じ環式脂肪族エポキシ樹脂である。
【０１２２】
（９）旭チバ株式会社製のエポキシ当量が180ｇ/eq乃至190ｇ/eqのビスフェノールＡ型エポキシ樹脂である。
【０１２３】
なお（１０）、（１１）は表１の（注）の（７）、（８）と同じである。
【０１２４】
実施例１９〜２７、比較例９
イソプレン・イソブチレンゴム１００重量部に、１４５重量部の無機系の充填剤と、１５重量部のカーボンブラックと、１８重量部のアルキルフェノール・ホルムアルデヒド樹脂を混合した実施例１９〜２７と比較例９に共通の配合処方を表１１に示す。上記の配合物に４重量部の各種エポキシ樹脂を添加して実施例１と同様にして架橋して得られた実施例１９〜２７、比較例９の架橋物の物理特性を表１２、表１３に示す。実施例と比較例９との硬度比較から明白に、引張強度(Kg/cm2)は同一レベルで、JIS-A硬度で１０度乃至１４度、ウォーレス硬度で１６度乃至１９度の上昇を認めた。これは、本発明のエポキシ樹脂がアルキルフェノール・ホルムアルデヒド樹脂との架橋によって、架橋密度が上昇する為と推定される。かかる硬度の上昇は、当業者の一般的に認識されているカーボンブラックの添加による場合のカーボン量、２０重量部乃至３０重量部に相当する。
【０１２５】
【表１１】
0003542899.tif 000020
【０１２６】
（注）
（１）、（２）、（３）、（４）は表８の（注）の（１）〜（４）と同じ（６）は表８の（注）の（５）と同じ。
【０１２７】
（５）は表４の（注）の（３）と同じ。
【０１２８】
（７）は表１２、表１３に記載。
【０１２９】
【表１２】
0003542899.tif 000021
【０１３０】
【表１３】
0003542899.tif 000022
【０１３１】
（注）
（１）乃至（９）は表８と同じエポキシ樹脂を使用した。
【０１３２】
なお（１０）、（１１）は表１の（注）の（７）、（８）と同じ。
【０１３３】
【発明の効果】
イソプレン・イソブチレンゴムをアルキルフェノール・ホルムアルデヒド樹脂（フェノール樹脂）とエポキシ樹脂によって架橋すると、エポキシ樹脂は架橋促進剤として働き、同時に硬度の大幅に高い架橋ゴムが得られる。
【０１３４】
硬度の高い架橋ゴムが得られる原料配合にもかかわらず、充填剤の添加量を大幅に増加する必要もなく、未架橋ゴムのシーティング特性の良い原料配合が可能である。
【０１３５】
本発明で使用されるエポキシ樹脂の量は少ないにも拘わらず、実施例１乃至実施例２７で示されるように、ＪＩＳ-Ａの硬度で、比較例の硬度より７度乃至２１度高い架橋ゴムが得られる。このような硬度上昇を、カーボンブラックの増量によって付与する場合、ＨＡＦやＦＥＦカーボンブラックをブチルゴム１００重量部に対して、およそ１４重量部乃至４０重量部、ＳＲＦカーボンブラックでは、およそ２０重量部乃至６０重量部のさらなる添加が必要である。
【０１３６】
本発明において解決しようとする課題の、高い硬度の電気絶縁性の良好な架橋ゴムの製造は、カーボンブラックの増量は妨げになり不適当である。
【０１３７】
本発明の高い硬度の架橋ゴムを、無機充填剤の増量で達成しようとする場合、例えばハードクレーや炭酸カルシウムを、硬度７度上昇させるためには、およそ２０重量部乃至５０重量部の増量が必要となる。そしてこの場合は、混練りの困難さや物性の低下等の不具合が発生する。
【０１３８】
しかしながら、本発明の方法によれば、硬度の高い架橋ゴムを容易に製造可能であり、同時に電気絶縁性の優れている架橋ゴムの製造を可能にする。
【０１３９】
本発明の処方に基づく、未架橋の混練りしたコンパウンド（組成物）は、製造工程に大切なシーティング特性が優れている。
【０１４０】
エポキシ樹脂のフェノール樹脂架橋に対する効果は、トゥイン・レジン架橋と呼ぶべく、二種類の樹脂の組み合わせによって完成する。本発明は、硬質のブチルゴムロール、金属パイプの継ぎ手の部分のパッキン、Ｏ−リング、電池のパッキン、電解コンデンサーの封口ゴム等のゴム製品の製造に、最適な架橋ゴムおよびこれらのゴム製品を提供することが出来るものである。
【図面の簡単な説明】
【図１】図１は実施例１と比較例１のオシレーティング・レオメーターによる１９０℃で測定した架橋曲線を示す。
【図２】図２は実施例６と比較例４のオシレーティング・レオメーターによる１９０℃で測定した架橋曲線を示す。
【図３】図３は実施例９と比較例７のオシレーティング・レオメーターによる１９０℃で測定した架橋曲線を示す。
【図４】図４は実施例１２、１３、１５及び比較例８のオシレーティング・レオメーターによる１９０℃で測定した架橋曲線を示す。
【図１】
0003542899.tif 000025
【図２】
0003542899.tif 000026
【図３】
0003542899.tif 000027
【図４】
0003542899.tif 000028